(57)【要約】【課題】厚みムラ故障を抑えつつ、フイルムを容易に製造する。【解決手段】フィードブロック５１は、各ドープ３９ａ〜３９ｃが供給される第１〜第３供給口９１ａ〜９３ｃと、流出口９２と、第１流入口９１ａ及び流出口９２を接続する主流路９３とを備える。副流路９４ｂ、９４ｃは、主流路９３と第２流入口９１ｂ及び第３流入口とを連通する。主流路９３との連通部の直前の副流路９４ｂ、９４ｃには、ディストリビューションピン９６ｂ、９６ｃが設けられる。駆動部９８ｂ、９８ｃは、ディストリビューションピン９６ｂ、９６ｃを、軸を中心に回動し、第２流入口９１ｂ、９１ｃにおける副流路９４ｂ、９４ｃの断面積Ｓ１と主流路９３との連通部の直前における副流路９４ｂ、９４ｃの断面積Ｓ２との比Ｓ２／Ｓ１の値を０．０３〜０．５に調節する。【選択図】図３
2009073146.tif 000002
【特許請求の範囲】
【請求項１】
ポリマーと溶媒とを含む主層用ドープが供給される主供給口、及び前記主層用ドープを流延ビードとして流延させる流出口を有するスロットと、前記主層用ドープよりも粘度の低い副層用ドープが供給される副供給口、及び前記副層用ドープを前記スロットの途中で前記主層用ドープに合流させる合流部を有する副流路とを備え、前記主層用ドープと前記副層用ドープとを層状にさせて前記流延ビードとする流延ダイにおいて、
前記副流路における前記副供給口でのドープ流れ方向に交差する入口側断面積をＳ１とし、前記副流路における前記合流部でのドープ流れ方向に前記入口側断面積の交差角度と同じ角度で交差する出口側断面積をＳ２とするときに、Ｓ２／Ｓ１が０．０３以上０．５以下であり、下流に向かうに従い前記断面積が次第に小さくなることを特徴とする流延ダイ。
【請求項２】
前記流延ダイは、流延ダイ本体と、この流延ダイ本体に接続されるフィードブロックとからなり、
前記スロットは、前記流延ダイ本体に形成される第１スロット部と、前記フィードブロックに形成される第２スロット部とから構成され、
前記副流路は前記フィードブロックに形成されることを特徴とする請求項１記載の流延ダイ。
【請求項３】
前記合流部に、前記出口側断面積を変更するディストリビーションピンを有することを特徴とする請求項１または２記載の流延ダイ。
【請求項４】
前記合流部における前記主層用ドープの速度と、前記合流部における前記副層用ドープの速度との差が、０．１ｍ／秒以上であることを特徴とする請求項１ないし３のうちいずれか１項記載の流延ダイ。
【請求項５】
請求項１から４いずれか1項記載の流延ダイと、
前記流延ダイに前記主層用ドープまたは前記副層用ドープを供給するドープ供給装置と、
前記流延ビードを支持して流延膜を形成するエンドレス走行の支持体と、
前記支持体上で自己支持性を有するに至った前記流延膜を前記エンドレス支持体から剥ぎ取り乾燥する乾燥装置とを有することを特徴とする溶液製膜設備。
【請求項６】
請求項１から４いずれか1項記載の流延ダイを用いて、走行する支持体上に前記流延ビードを流延して、前記支持体上に流延膜を形成し、
前記支持体上で自己支持性を有するに至った前記流延膜を前記支持体から剥ぎ取って乾燥することを特徴とする溶液製膜方法。
【発明の詳細な説明】
【技術分野】
【０００１】
本発明は、流延ダイ、溶液製膜設備及び溶液製膜方法に関する。
【背景技術】
【０００２】
ポリマーフイルム（以下、フイルムと称する）は、優れた光透過性や柔軟性および軽量薄膜化が可能であるなどの特長から光学機能性フイルムとして多岐に利用されている。中でも、セルロースアシレートなどを用いたセルロースエステル系フイルムは、高い強靭性、低い光学的異方性、そして、低いレターデーションを有し、更に安価であることから、液晶表示装置（ＬＣＤ）の構成部材である偏光板の保護フイルム、光学補償フイルム、反射防止フイルムや視野角拡大フイルムなどの光学機能性フイルムとして広く用いられている。
【０００３】
ポリマーフイルムの主な製造方法としては、溶融押出方法と溶液製膜方法とがある。溶融押出方法とは、ポリマーをそのまま加熱溶解させた後、押出機で押し出してフイルムを製造する方法であり、生産性が高く、設備コストも比較的低額であるなどの特徴を有する。しかし、溶融押出方法では、膜厚精度を調整することが難しく、また、フイルム上に細かいスジ（ダイライン）ができるために、光学機能性フイルムとして使用可能な高品質のフイルムを製造することが困難である。一方、溶液製膜方法は、ポリマーと溶媒とを含んだポリマー溶液（ドープ）を支持体上に流延して形成した流延膜が自己支持性を有するものとなった後、これを支持体から剥がして湿潤フイルムとし、さらに、この湿潤フイルムを乾燥させてフイルムとする方法である。溶液製膜方法では、溶融押出方法と比べて、光学等方性や厚み均一性に優れるとともに、含有異物の少ないフイルムを得ることができるため、光学機能性フイルムの製造方法には、溶液製膜方法が用いられることが多い。
【０００４】
この溶液製膜方法では、セルローストリアセテートなどのポリマーをジクロロメタンや酢酸メチルを主成分とする溶媒に溶解した高分子溶液（以下、ドープと称する）を用いる。そして、このドープに所定の添加剤を添加・混合し、流延用のドープを調製する。このドープを流延ダイより吐出させて、キャスティングドラムやエンドレスバンドなどの支持体上に流延膜を形成する。そして、流延膜の冷却により、流延膜のゲル化を進行させ、流延膜に自己支持性を発現させる。その後、この流延膜を、支持体から湿潤フイルムとして剥ぎ取り、この湿潤フイルムを乾燥させたものをフイルムとして巻き取る。
【０００５】
ところで、このフイルムを写真感光材料や光学材料の支持体などの光学機能性フイルムとして用いる場合には、前述の光学特性等が優れていることは当然必要であるが、これに加えて、フイルム全体の厚みが均一であることが要求される。光学的特性のムラを誘発するとされる厚さムラの抑制は、光学機能性フイルムの製造方法において重要な課題である。
【０００６】
例えば、流延直後の流延膜が厚みムラを有する場合、この流延膜を用いてそのまま製膜しても、最終的には、フイルムに厚みムラが残ってしまう。流延膜における厚みムラは、乾燥工程などの後処理がフイルム全体に均一に行われることを阻害するため、結果として、形状や光学的特性のムラを誘発する。したがって、流延膜を形成する前、すなわち、流延ビードの時点で厚みムラを取り除くことが必要になるが、現時点では、流延中に流延ビードの表面を平滑化する手法は確立されていない。この厚さムラを抑制する光学機能性フイルムの製造方法として、上述した溶液製膜方法に代えて、光学機能性フイルムの主要部を形成する層（以下、主層と称する）と主層の片面或いは両面に露出する層（以下、副層と称する）とからなるフイルムを製造する共流延方式の溶液製膜方法が用いられることが多い。
【０００７】
共流延方式の溶液製膜方法では、特許文献１に記載されるように、フィードブロックを用いて、粘度の高い主層用ドープと粘度の低い副層用ドープとをそれぞれの流路から送液し、これらをフィードブロックの合流部で合流させて、主層用ドープからなる主層と副層用ドープからなる副層とを含む積層ドープをつくる。そして、流延ダイを介して、支持体上にこの積層ドープを流出し、流延膜を形成する。自己支持性を有するものとなった流延膜は、支持体から剥ぎ取られ、乾燥工程など所定の後工程を経て、主層と副層とが膜厚方向に層を成すフイルムとなる。
【０００８】
そして、この共流延方式の溶液製膜方法では、ディストリビューションピンや流延ダイの上流側に設けられたポンプを用いて、フィードブロックの合流部における主層用ドープの流速と副層用ドープの流速とが略等しくなるように、主層用ドープ及び副層用ドープの流速を調節し、厚みムラ故障の発生を抑制する。更に、共流延方式の溶液製膜方法では、主層用ドープとして光学機能性フイルムの強度や光学的機能に適するドープを用い、副層用ドープとして平面性や滑り性を良くするためのドープを用いるため、光学機能性フイルム全体の強靭性や光学特性などを損なうことなく、表面の平面性や滑り性を向上させることができる。
【特許文献１】特開２００２−２２１６２０号公報
【発明の開示】
【発明が解決しようとする課題】
【０００９】
また、近年の液晶表示装置の開発により、ＴＮ方式やＶＡ方式などさまざま方式の液晶表示装置が登場したことに伴い、各方式の液晶表示装置に応じた光学フイルムが求められるようになり、フイルムメーカには、多品種のフイルムを効率よく製造する技術の確立が求められている。
【００１０】
しかしながら、各ドープの成分や製造するフイルムの製造条件等を変更すると、再び、合流時における主層用ドープの流速と副層用ドープの流速とを略等しくなるように、各ドープの流速を調節しなければならない。したがって、特許文献１に記載される共流延方式の溶液製膜方法は、製造するフイルムの品種が切り替えられる都度、各ドープの流速を調節しなければならず、厚さムラ故障を抑えつつ、多品種のフイルムを効率よく製造する製造方法としては、十分ではない。
【００１１】
本発明は、上記課題を解決するものであり、厚さムラ故障を抑えつつ、多品種のフイルムを効率よく製造することができる流延ダイ、溶液製膜設備及び溶液製膜方法を提供することを目的とする。
【課題を解決するための手段】
【００１２】
本発明は、ポリマーと溶媒とを含む主層用ドープが供給される主供給口、及び前記主層用ドープを流延ビードとして流延させる流出口を有するスロットと、前記主層用ドープよりも粘度の低い副層用ドープが供給される副供給口、及び前記副層用ドープを前記スロットの途中で前記主層用ドープに合流させる合流部を有する副流路とを備え、前記主層用ドープと前記副層用ドープとを層状にさせて前記流延ビードとする流延ダイにおいて、前記副流路における前記副供給口でのドープ流れ方向に交差する入口側断面積をＳ１とし、前記副流路における前記合流部でのドープ流れ方向に前記入口側断面積の交差角度と同じ角度で交差する出口側断面積をＳ２とするときに、Ｓ２／Ｓ１が０．０３以上０．５以下であり、下流に向かうに従い前記断面積が次第に小さくなることを特徴とする。
【００１３】
前記流延ダイは、流延ダイ本体と、この流延ダイ本体に接続されるフィードブロックとからなり、前記スロットは、前記流延ダイ本体に形成される第１スロット部と、前記フィードブロックに形成される第２スロット部とから構成され、前記副流路は前記フィードブロックに形成されることが好ましい。また、前記合流部に、前記出口側断面積を変更するディストリビーションピンを有することが好ましい。更に、前記合流部における前記主層用ドープの速度と、前記合流部における前記副層用ドープの速度との差が、０．１ｍ／秒以上であることが好ましい。
【００１４】
本発明の溶液製膜設備は、上記流延ダイのうちいずれか１つと、前記流延ダイに前記主層用ドープまたは前記副層用ドープを供給するドープ供給装置と、前記流延ビードを支持して流延膜を形成するエンドレス走行の支持体と、前記支持体上で自己支持性を有するに至った前記流延膜を前記エンドレス支持体から剥ぎ取り乾燥する乾燥装置とを有することを特徴とする。
【００１５】
本発明の溶液製膜方法は、上記流延ダイのうちいずれか１つを用いて、走行する支持体上に前記流延ビードを流延して、前記支持体上に流延膜を形成し、前記支持体上で自己支持性を有するに至った前記流延膜を前記支持体から剥ぎ取って乾燥することを特徴とする。
【発明の効果】
【００１６】
本発明の流延ダイによれば、副流路における副供給口でのドープ流れ方向に交差する入口側断面積をＳ１とし、副流路における前記合流部でのドープ流れ方向に入口側断面積の交差角度と同じ角度で交差する出口側断面積をＳ２とするときに、Ｓ２／Ｓ１が０．０３以上０．５以下であり、下流に向かうに従い前記断面積が次第に小さくなるため、厚みムラ故障を抑えつつ、フイルムを効率よく製造することができる。また、本発明は、合流時の主層用ドープの流速と副層用ドープの流速とを略等しくする調節を行わずに、厚みムラ故障を抑えることができる。したがって、本発明は、厚みムラ故障を抑えつつ、多品種のフイルムを効率よく製造することができる。
【発明を実施するための最良の形態】
【００１７】
以下に、本発明の実施態様について詳細に説明する。ただし、本発明はここに挙げる実施態様に限定されるものではない。
【００１８】
（溶液製膜方法）
図１に、本実施形態で用いるフイルム製造ライン１０の概略図を示す。フイルム製造ライン１０は、流延室１２とピンテンタ１３とクリップテンタ１４と乾燥室１５と冷却室１６と巻取室１７とを有する。
【００１９】
ストックタンク２０は、後述する流路を介して流延室１２と接続する。ストックタンク２０には、モータ２０ａで回転する攪拌翼２０ｂとジャケット２０ｃとが備えられており、その内部には、溶媒とフイルム２２の原料となるポリマーとを含むドープ２４が貯留されている。ストックタンク２０は、常時、その外周面に設けられているジャケット２０ｃにより、ドープ２４の温度が略一定となるように調整されるとともに、攪拌翼２０ｂの回転により、ポリマーなどの凝集を抑制しながら、ドープ２４を均一の状態に保持する。
【００２０】
ストックタンク２０と後述するフィードブロックとの間には、中間層用ドープ流路３０ａと裏面層用ドープ流路３０ｂと表面層用ドープ流路３０ｃとが接続されている。ドープ２４は、それぞれの流路３０ａ〜３０ｃに設けられているポンプ３１ａ〜３１ｃにより送液される。ポンプ３１ａ〜３１ｃは、図示しない制御部に接続する。この制御部により、ポンプ３１ａ〜３１ｃは、所定の流量で各ドープを送り出す。ポンプ３１ａ〜３１ｃとしては、ギアポンプを用いることが好ましい。このギアポンプとしては、公知のギアポンプであればいずれでもよい。
【００２１】
中間層用ドープ流路３０ａには、配管を介してストックタンク３３ａが接続する。ストックタンク３３ａには、中間層用添加液３４ａが貯留する。流路３０ａとストックタンク３３ａとを接続する配管には、ポンプ３５ａが設けられる。ストックタンク３３ａ中の中間層用添加液３４ａは、ポンプ３５ａにより中間層用ドープ流路３０ａに送液され、中間層用ドープ流路３０ａ中のドープ２４に添加される。その後、ドープ２４と中間層用添加液３４ａとは、中間層用ドープ流路３０ａに設けられる静止型混合器（スタティックミキサ）３８ａにより攪拌混合されて均一となる。以下、このドープを中間層用ドープ３９ａと称する。中間層用添加液３４ａには、例えば紫外線吸収剤，レターデーション制御剤や可塑剤などの添加剤が予め含まれた溶液（または分散液）が入れられている。
【００２２】
裏面層用ドープ流路３０ｂには、配管を介してストックタンク３３ｂが接続する。ストックタンク３３ｂには、裏面層用添加液３４ｂが貯留する。流路３０ｂとストックタンク３３ｂとを接続する配管には、ポンプ３５ｂが設けられる。ストックタンク３３ｂ中の裏面層用添加液３４ｂは、ポンプ３５ｂにより裏面層用ドープ流路３０ｂに送液され、裏面層用ドープ流路３０ｂ中のドープ２４に添加される。その後、ドープ２４と裏面層用添加液３４ｂとは、裏面層用ドープ流路３０ｂに設けられる静止型混合器３８ｂにより攪拌混合されて均一となる。以下、このドープを裏面層用ドープ３９ｂと称する。
【００２３】
表面層用ドープ流路３０ｃには、配管を介してストックタンク３３ｃが接続される。ストックタンク３３ｃには、表面層用添加液３４ｃが貯留する。流路３０ｃとストックタンク３３ｃとを接続する配管には、ポンプ３５ｃが設けられる。ストックタンク３３ｃ中の表面層用添加液３４ｃは、ポンプ３５ｃにより表面層用ドープ流路３０ｃに送液され、表面層用ドープ流路３０ｃ中のドープ２４に添加される。その後、ドープ２４と表面層用添加液３４ｃとは、表面層用ドープ流路３０ｃに設けられる静止型混合器３８ｃにより攪拌混合されて均一となる。以下、このドープを表面層用ドープ３９ｃと称する。
【００２４】
裏面層用添加液３４ｂや表面層用添加液３４ｃには、支持体である流延バンドからの剥離を容易とする剥離促進剤（例えば、クエン酸エステルなど）、フイルムをロール状に巻き取った際にフイルム面間での密着を抑制するマット剤（例えば、二酸化ケイ素など）や劣化防止剤などの添加剤が予め含有されている。なお、裏面層用添加液３４ｂや表面層用添加液３４ｃには、可塑剤，紫外線吸収剤やレターデーション制御剤などの光学特性制御剤などの添加剤が含まれていても良い。
【００２５】
（ドープの粘性）
本実施形態では、中間層を形成するドープ、いわゆる主層として中間層用ドープ３９ａを用い、裏面層を形成するドープ及び表面層を形成するドープ、いわゆる副層用ドープとして、裏面層用ドープ３９ｂ及び表面層用ドープ３９ｃをそれぞれ用いる。中間層用ドープ３９ａとしては、製造する光学機能性フイルムの強度や光学的機能に適するドープを用い、ドープ３９ｂ、３９ｃとしては、光学機能性フイルムの平面性や滑り性を良くするためのドープを用いる。また、上記に加え、ドープ３９ｂ、３９ｃとして、中間層用ドープ３９ａよりも粘性が低いものを用いることが好ましい。これにより、後述する流延膜や湿潤フイルムの表面におけるスジやムラの生成や、厚さムラなどを防ぐことができる。
【００２６】
（ドープ濃度）
なお、中間層用ドープ３９ａに含まれるポリマー濃度は、１５重量％以上３０重量％以下であることが好ましく、２０重量％以上２５重量％以下であることがより好ましい。表層形成用ドープに含まれるポリマー濃度は、１０重量％以上２５重量％以下であることが好ましく、１５重量％以上２５重量％以下であることがより好ましく、１９重量％以上２２重量％以下であることが特に好ましい。
【００２７】
流延室１２には、３種類のドープ３９ａ〜３９ｃから、後述する積層ドープをつくるフィードブロック５１と、積層ドープを流出する流延ダイ５２と、支持体であり、積層ドープから流延膜５３を形成するキャスティングドラム（以下、流延ドラムと称する）５４と、流延ドラム５４から流延膜５３を剥ぎ取る剥取ローラ５５と、温調装置５６、５７と凝縮器（コンデンサ）５８と回収装置５９とが備えられている。また、制御部６０は、流延ドラム５４、温調装置５６、５７、回収装置５９と接続する。
【００２８】
また、凝縮器５８は、流延室１２内に気化する溶媒を凝縮液化する。制御部６０の制御の下、回収装置５９は、凝縮器５８により凝縮液化した溶媒を回収し、流延室１２内の雰囲気のガス露点ＴＲを、所定の範囲に保つ。ガス露点とは、流延室１２内の雰囲気に気化する溶媒の凝縮液化が開始する温度である。回収された溶媒は再生装置で再生された後に、ドープ調製用溶媒として再利用される。制御部６０の制御の下、温調装置５７は、流延室１２内の雰囲気の温度を所定の範囲に保つ。
【００２９】
（流延ドラム）
流延ドラム５４は、制御部６０の制御の下、図示を省略した駆動装置により軸５４ａを中心に、方向Ｚ１へ回転する。流延ドラム５４の回転により、周面５４ｂは方向Ｚ１へ所定の速度ＺＶで走行する。温調装置５６は、制御部６０の制御の下、所望の温度に調節された伝熱媒体を、流延ドラム５４内に設けられる流路中を循環させる。この伝熱媒体の循環により、流延ドラム５４の周面５４ｂの温度を所望の温度ＴＳに保つことができる。
【００３０】
流延ドラム５４の幅は特に限定されるものではないが、ドープの流延幅の１．１倍〜２．０倍の範囲のものを用いることが好ましい。周面５４ｂの表面粗さは０．０１ｍ以下となるように研磨したものを用いることが好ましい。周面５４ｂの表面欠陥は最小限に抑制する必要がある。具体的には、３０μｍ以上のピンホールが無く、１０μｍ以上３０μｍ未満のピンホールは１個／ｍ2以下であり、１０μｍ未満のピンホールは２個／ｍ2以下であることが好ましい。流延ドラム５４の回転に伴う周面５４ｂ上下方向の位置変動は２００μｍ以下であることが好ましい。流延ドラム５４の速度変動を３％以下とし、流延ドラム５４が一回転する際に生じる幅方向の蛇行は３ｍｍ以下とすることが好ましい。
【００３１】
流延ドラム５４の材質は、ステンレス製であることが好ましく、十分な耐腐食性と強度とを有するようにＳＵＳ３１６製であることがより好ましい。流延ドラム５４の周面５４ｂに施されるクロムメッキ処理はビッカース硬さＨｖ７００以上、膜厚２μｍ以上、いわゆる硬質クロムメッキであることが好ましい。
【００３２】
図１及び図２のように、フィードブロック５１は、流路３０ａ〜３０ｃから送られる各ドープ３９ａ〜３９ｃを合流させて、積層ドープ６１をつくり、所定の流量の積層ドープ６１を流延ダイ５２へ送る。そして、流延ダイ５２は、回転する流延ドラム５４の周面５４ｂに向けて、積層ドープ６１を吐出する。その後、流延ドラム５４の周面５４ｂ上の積層ドープ６１から流延膜５３が形成される。そして、流延ドラム５４が約３／４回転する間に、ゲル化による自己支持性が流延膜５３に発現し、流延膜５３は剥取ローラ５５によって流延ドラム５４から剥ぎ取られる。
【００３３】
また、図１のように、減圧チャンバ６３を、流延ダイ５２に対し、方向Ｚ１の上流側に配置してもよい。減圧チャンバ６３は、流延ビードの背面（後に、流延ドラム５４の周面５４ｂに接する面）側を所望の圧力まで減圧する。図示しない制御部の制御の下、減圧チャンバ６３は、流延ビードの背面側を−１０Ｐａ以上−２０００Ｐａ以下の範囲で減圧することができる。流延ビードの背面側の減圧により、流延ドラム５４の回転により発生する同伴風の影響を少なくし、流延ダイ５２と流延ドラム５４との間に安定した流延ビードを形成し、膜厚ムラの少ない流延膜５３を形成することができる。
【００３４】
流延室１２の下流には、渡り部６５、ピンテンタ１３、クリップテンタ１４が順に設置されている。渡り部６５は、剥取ローラ５５によって剥ぎ取られた湿潤フイルム６８を、ローラ６６により、ピンテンタ１３に導入する。ピンテンタ１３は、湿潤フイルム６８の両側縁部を貫通して保持する多数のピンプレートを有し、このピンプレートが軌道上を走行する。ピンプレートにより走行する湿潤フイルム６８に対し乾燥風が送られ、湿潤フイルム６８は乾燥し、フイルム２２となる。
【００３５】
クリップテンタ１４は、フイルム２２の両側縁部を把持する多数のクリップを有し、このクリップが延伸軌道上を走行する。クリップにより走行するフイルム２２に対し乾燥風が送られ、フイルム２２には、フイルム幅方向への延伸処理とともに乾燥処理が施される。
【００３６】
ピンテンタ１３及びクリップテンタ１４の下流にはそれぞれ耳切装置７０ａ、７０ｂが設けられている。耳切装置７０ａ、７０ｂはフイルム２２の両側縁部を裁断する。この裁断した両側縁部は、送風によりクラッシャ７１ａ、７１ｂに送られて、粉砕され、ドープ等の原料として再利用される。
【００３７】
乾燥室１５には、多数のローラ７５が設けられており、これらにフイルム２２が巻き掛けられて搬送される。乾燥室１５内の雰囲気の温度や湿度などは、図示しない空調機により調節されており、乾燥室１５の通過によりフイルム２２の乾燥処理が行われる。乾燥室１５には吸着回収装置７６が接続されており、フイルム２２から蒸発した溶媒が吸着回収される。
【００３８】
乾燥室１５の出口側には冷却室１６が設けられており、この冷却室１６でフイルム２２が室温となるまで冷却される。冷却室１６の下流には強制除電装置（除電バー）８０が設けられており、フイルム２２が除電される。さらに、強制除電装置８０の下流側には、ナーリング付与ローラ８１が設けられており、フイルム２２の両側縁部にナーリングが付与される。巻取室１７には、プレスローラ８３を有する巻取機８４が設置されており、フイルム２２が巻き芯にロール状に巻き取られる。
【００３９】
（フィードブロック）
図２及び図３のように、フィードブロック５１は、流路３０ａ〜３０ｃと接続する第１〜第３流入口９１ａ〜９１ｃと、流延ダイ５２と接続する流出口９２と、第１流入口９１ａ及び流出口９２を接続する主流路９３とを備える。副流路９４ｂは、第２流入口９１ｂと主流路９３とを連通し、副流路９４ｃは、第３流入口９１ｃと主流路９３とを連通する。主流路９３と連通する副流路９４ｂ、９４ｃの連通部に合流部９５が設けられる。合流部９５では、各ドープ３９ｂ〜３９ｃが、ドープ３９ａに合流する。この合流により、各ドープ３９ａ〜３９ｃが方向ＳＤにおいて層をなす積層ドープ６１がつくられる。主流路９３との連通部の直前の副流路９４ｂ、９４ｃには、略円柱状に形成されたディストリビューションピン９６ｂ、９６ｃが、横たわるように設けられる。なお、方向ＳＤとは、流延ダイ５２の流出口１０５の近傍における流延ドラム５４（図２参照）の周面５４ｂ（図１参照）の走行方向を指し、方向ＬＤとは、方向ＳＤと略垂直の方向を指す。
【００４０】
また、副流路９４ｂ、９４ｃは、ドープ３９ｂ、３９ｃが流れる方向に交差する断面における断面積は、上流側から下流側に向かうに従い、次第に小さくなるように形成される。
【００４１】
図４のように、ディストリビューションピン９６ｂの周面上には、副流路９４ｂの上流側と下流側とを連通する切欠溝９７が設けられる。軸方向Ａ１における切欠溝９７の幅は、周方向ＳＡ１に沿って、幅ＷＡ１から幅ＷＡ２まで次第に狭くなるように形成される。切欠溝９７の幅とは、ディストリビューションピン９６ｂの軸Ａ１方向における切欠溝９７の長さである。切欠溝９７の溝深さＤ１は、０ｍｍより大きく５ｍｍ以下であることが好ましく、より好ましくは０ｍｍより大きく４ｍｍ以下であることが好ましい。溝深さＤ１が５ｍｍを超えると、副層の膜厚分布が確保することが困難となるため好ましくない。また、切欠溝９７は、周方向ＳＡ１またはＳＡ２に向かうに従い、溝深さＤ１が大きくなる、または一定になるように形成されてもよい。なお、ディストリビューションピン９６ｃも、ディストリビューションピン９６ｂと同様の形状に形成される。
【００４２】
図３のように、駆動部９８ｂ、９８ｃは、ディストリビューションピン９６ｂ、９６ｃと接続し、ディストリビューションピン９６ｂ、９６ｃを、軸Ａ１（図４参照）を中心に、方向ＳＡ１またはＳＡ２へ回動させる。駆動部９８ｂ、９８ｃにより、主流路９３との連通部の直前における副流路９４ｂ、９４ｃの断面積を所望の範囲に調節することができる。
【００４３】
図２のように、流延ダイ５２は、流路１００と、供給口１０４と、流出口１０５とを備える。流路１００は、流延ダイ５２の内部に設けられ、供給口１０４と流出口１０５とを連通する。供給口１０４は、フィードブロック５１の流出口９２と接続する。流路１００及び流出口１０５は、積層ドープ６１が流れる方向に直交する断面において、スリット状になるように形成される。
【００４４】
流路１００には、第１スロット部１１１が設けられる。第１スロット部１１１の下流側の流路１００には、第１スロット部の方向ＳＤの流路幅よりも狭い流路幅の第２スロット部１１２が設けられる。そして、第１スロット部１１１と第２スロット部１１２との間の流路１００には、接続スロット部１１６が設けられる。接続スロット部１１６は、その方向ＳＤの流路幅が、第１スロット部１１１側から第２スロット部１１２側に向かうに従って次第に狭くなるように、設けられる。
【００４５】
フィードブロック５１及び流延ダイ５２の材質は析出硬化型のステンレス鋼を用いることが好ましい。その熱膨張率が２×１０-5 （℃-1 ）以下の素材を用いることが好ましい。また、電解質水溶液での強制腐食試験でＳＵＳ３１６と略同等の耐腐食性を有するものを用いることもできる。さらに、その素材はジクロロメタン、メタノール、水の混合液に３ヵ月浸漬しても気液界面にピッティング（孔開き）が生じない耐腐食性を有するものを用いる。さらに、鋳造後１ヶ月以上経過したものを研削加工して流延ダイ５２を作製することが好ましい。これにより流延ダイ５２内を流れるドープの面状が一定に保たれる。流延ダイ５２及びフィードブロック５１の接液面の仕上げ精度は表面粗さで１μｍ以下、真直度はいずれの方向にも１μｍ／ｍ以下のものを用いることが好ましい。スリットのクリアランスの平均値が、自動調整により０．５ｍｍ〜３．５ｍｍの範囲で調整可能なものを用いる。流延ダイ５２のリップ先端の接液部の角部分について、Ｒはスリット全巾に亘り５０μｍ以下のものを用いる。また、流延ダイ５２内でのドープ３９ａ〜３９ｃは、剪断速度は１（１／秒）〜５０００（１／秒）となるように調整されているものを用いることが好ましい。
【００４６】
製膜中は、所定の温度に保持されるように温調機（例えば、ヒータ，ジャケットなど）を取り付けることが好ましい。また、流延ダイ５２にはコートハンガー型のものを用いることが好ましい。さらに、厚み調整ボルト（ヒートボルト）を所定の間隔で設けてヒートボルトによる自動厚み調整機構を取り付けることがより好ましい。ヒートボルトは予め設定されるプログラムによりポンプ（高精度ギアポンプが好ましい）３１ａ〜３１ｃの送液量に応じてプロファイルを設定し製膜を行うことが好ましい。また、フイルム製造ライン１０中に図示しない厚み計（例えば、赤外線厚み計）のプロファイルに基づく調整プログラムによってフィードバック制御を行っても良い。流延エッジ部を除いて任意の２点の厚み差は１μｍ以内に調整し、幅方向厚みの最小値で最も大きな差が３μｍ以下となるように調整することが好ましい。また、厚み精度は±１．５μｍ以下に調整されているものを用いることが好ましい。
【００４７】
流出口１０５の周縁のリップの先端には、硬化膜が形成されていることがより好ましい。硬化膜の形成方法は、特に限定されるものではないが、セラミックスコーティング、ハードクロムメッキ、窒化処理方法などが挙げられる。硬化膜としてセラミックスを用いる場合には、研削でき気孔率が低く脆くなく耐腐食性が良く、かつ流延ダイ５２と密着性が良く、ドープと密着性がないものが好ましい。具体的には、タングステン・カーバイド（ＷＣ），Ａｌ2 Ｏ3 ，ＴｉＮ，Ｃｒ2Ｏ3 などが挙げられるが特に好ましくはＷＣを用いることである。ＷＣコーティングは、溶射法で行うことができる。
【００４８】
次に、図１を用いて、フイルム製造ライン１０によりフイルム２２を製造する方法の一例を説明する。ストックタンク２０では、ジャケット２０ｃの内部に伝熱媒体を流すことによりドープ２４の温度を２５℃以上３５℃以下の範囲で略一定となるように調整するとともに、攪拌翼２０ｂの回転により常に均一化している。
【００４９】
ストックタンク２０に貯留するドープ２４と所定の中間層用添加液３４ａとから中間層用ドープ３９ａが調製される。調製された中間層用ドープ３９ａは、ポンプ３１ａにより、流路３０ａを介して、フィードブロック５１へ送られる。同様にして、ドープ２４と所定の添加液３４ｂとから裏面層用ドープ３９ｂが、ドープ２４と所定の添加液３４ｃとから表面層用ドープ３９ｃが、それぞれ調製される。ポンプ３１ｂ、３１ｃによって、裏面層用ドープ３９ｂは流路３０ｂを介して、表面層用ドープ３９ｃは流路３０ｃを介して、フィードブロック５１へ送られる。
【００５０】
図１及び図２のように、フィードブロック５１は、各ドープ３９ａ〜３９ｃが方向ＳＤに層を成す積層ドープ６１をつくり、流延ダイ５２へ積層ドープ６１を送る。流延ドラム５４は、軸５４ａを中心に回転する。これにより、周面５４ｂは、速度ＺＶで方向Ｚ１へ走行する。速度ＺＶは、４０ｍ／分以上２００ｍ／分以下であることが好ましく、４０ｍ／分以上１５０ｍ／分以下であることがより好ましい。流延ダイ５２は、積層ドープ６１を流延ドラム５４へ流延し、流延膜５３を形成する。その後、剥取ローラ５５は、自己支持性が発現した流延膜５３を、流延ドラム５４から湿潤フイルム６８として剥ぎ取る。
【００５１】
図１のように、流延ドラム５４から剥ぎ取った湿潤フイルム６８を、渡り部６５を介して、ピンテンタ１３へ案内する。ピンテンタ１３では、多数のピンを湿潤フイルム６８の両側端部に差し込んで固定した後、この湿潤フイルム６８を搬送する間に乾燥を促進させてフイルム２２とする。そして、まだ溶媒を含んでいる状態のフイルム２２をクリップテンタ１４に送り込む。このとき、クリップテンタ１４に送られる直前でのフイルム２２の残留溶媒量は、５０〜１５０重量％であることが好ましい。なお、本発明では、フイルム中に残留する溶媒量を乾量基準で示したものを残留溶媒量とする。また、その測定方法は、対象のフイルムからサンプルを採取し、このサンプルの重量をｘ、サンプルを乾燥した後の重量をｙとするとき、｛（ｘ−ｙ）／ｙ｝×１００で算出する。
【００５２】
クリップテンタ１４では、チェーンの動きによりエンドレスで走行する多数のクリップによりフイルム２２の両側端部を挟持した後、このフイルム２２を搬送する間に、乾燥を促進させる。このとき、対面するクリップ間距離（フイルム幅）を拡げてフイルム２２の幅方向に張力を付与することでフイルム２２を延伸する。このように、フイルム２２の幅方向への延伸処理により、フイルム２２中の分子が配向し、所望のレターデーション値をフイルム２２に付与することができる。
【００５３】
ピンテンタ１３及びクリップテンタ１４を出たフイルム２２は、耳切装置７０ａ、７０ｂによって両側端部が裁断される。両側端部が切断されたフイルム２２は、乾燥室１５と冷却室１６とを経由し、巻取室１７内の巻取機８４によって巻き取られる。また、耳切装置７０ａ、７０ｂによって切断された両側端部はクラッシャ７１ａ、７１ｂにより粉砕されて、ドープ調製用チップとなり再利用される。
【００５４】
巻取機８４で巻き取られるフイルム２２は、長手方向（流延方向）に少なくとも１００ｍ以上とすることが好ましい。また、フイルム２２の幅が６００ｍｍ以上であることが好ましく、１４００ｍｍ以上２５００ｍｍ以下であることがより好ましい。また、本発明は、２５００ｍｍより幅広の場合にも効果がある。さらに、フイルム２２の厚みが２０μｍ以上または８０μｍ以下の薄いフイルムを製造する際にも本発明は適用される。
【００５５】
フイルム２２のうち、中間層用ドープ３９ａからなる中間層の厚さをＤｇ１とし、裏面層用ドープ３９ｂからなる裏面層の厚さをＤｇ２とすると、Ｄｇ２／Ｄｇ１が、０．０１以上０．５以下であることが好ましく、０．０４以上０．３以下であることがより好ましい。なお、表面層の厚さについては、上記式にて、表面層用ドープ３９ｃからなる裏面層の厚さをＤｇ２とすればよい。
【００５６】
図３のように、中間層用ドープ３９ａは、ポンプ３１ａ（図１参照）により、所定の流量で第１流入口９１ａへ送られる。そして、第１流入口９１ａに供給された中間層用ドープ３９ａは、主流路９３を通過する。一方、裏面層用ドープ３９ｂは、ポンプ３１ｂ（図１参照）により、所定の流量で第２流入口９１ｂへ送られる。そして、第２流入口９１ｂに供給された裏面層用ドープ３９ｂは、副流路９４ｂを介して、主流路９３へ送られる。同様にして、表面層用ドープ３９ｃは、ポンプ３１ｃ（図１参照）により、所定の流量で第３流入口９１ｃへ送られる。そして、第３流入口９１ｃに供給された表面層用ドープ３９ｃは、副流路９４ｃを介して、主流路９３へ送られる。
【００５７】
駆動部９８ｂ、９８ｃは、ディストリビューションピン９６ｂ、９６ｃを、軸Ａ１（図４参照）を中心に回動させ、Ｓ２／Ｓ１の値が所定範囲内となるように、合流部９５における副流路９４ｂ、９４ｃの断面積を調節する。そして、合流部９５では、主流路９３を通過した中間層用ドープ３９ａに、ディストリビューションピン９６ｂの切欠溝９７を経た裏面層用ドープ３９ｂと、ディストリビューションピン９６ｃの切欠溝９７を経た表面層用ドープ３９ｃとが合流し、積層ドープ６１がつくられる。
【００５８】
Ｓ１とは、第２流入口９１ｂ、第３流入口９１ｃにおいて、ドープ３９ｂ、３９ｃが流れる方向に角度θ１で交差する断面における副流路９４ｂ、９４ｃの断面積（図５参照）であり、Ｓ２とは、ドープ３９ｂ、３９ｃが流れる方向に角度θ１で交差する断面における副流路９４ｂ、９４ｃの断面積（図６参照）である。また、Ｓ２は、ディストリビューションピン９６ｂ、９６ｃの切欠溝９７によって調節される。交差角度θ１は、略９０°であることが好ましいが、これに限られない。
【００５９】
なお、駆動部９８ｂ、９８ｃの制御の下、Ｓ２／Ｓ１の値を０．０３以上０．５以下とする。なお、Ｓ２／Ｓ１の値を０．０５以上０．２以下であることがより好ましい。Ｓ２／Ｓ１の値が、０．０３以下の場合は、厚みムラ故障が発生するため好ましくない。一方、Ｓ２／Ｓ１の値が０．５を超える場合は、裏面層用ドープ３９ｂ、表面層用ドープ３９ｃにかかる圧力が小さいため、合流部９５では、裏面層用ドープ３９ｂ、表面層用ドープ３９ｃが、フイルムの幅方向に十分広がらずに、中間層用ドープ３９ａと合流し、結果として、各ドープ３９ａ〜３９ｃが層を成す積層ドープ６１をつくることができない。
【００６０】
本発明によれば、駆動部９８ｂ、９８ｃの制御の下、Ｓ２／Ｓ１の値を所定範囲に調節するため、合流部９５では、各ドープ３９ａ〜３９ｃが方向ＳＤにおいて層をなす積層ドープ６１がつくられ、且つ、この積層ドープ６１から形成される流延膜５３の膜厚は略均一となり、結果として、流延膜５３から得られるフイルム２２の膜厚も略均一となる。したがって、本発明によれば、厚みムラを抑えつつ、効率よくフイルムを製造することができる。
【００６１】
更に、従来の共流延方式の溶液製膜方法において、厚みムラを抑えつつ、主層と副層との厚み比を変更等するためには、主層用ドープと副層用ドープとの流速を調節しつつ、合流部での主層用ドープと副層用ドープとの流速が等しくなるように調節する必要がある。一方、本発明では、ディストリビューションピン９６ｂ、９６ｃにより、Ｓ２／Ｓ１の値を所定の範囲に調節することにより、合流部での主層用ドープと副層用ドープとの流速とが異なっていても、厚みが略均一の流延膜を周面５４ｂ上に形成することができる。したがって、本発明によれば、フイルムの品種切り替え時において、各ドープの流速の調節の手間入らずで、厚みが略均一なフイルムを容易に製造することができる。
【００６２】
なお、上記実施形態では、製造する条件を変更する形態として、主層と副層との厚み比を変更するとしたが、本発明はこれに限られず、例えば、成分や処方等の変更に起因して、各ドープの粘度が変更した際においても、合流時の際における各ドープの流速を調節せずに、厚みムラ故障を防ぎつつ、フイルムを製造することができる。
【００６３】
上記実施形態では、駆動部９８ｂ、９８ｃの制御の下、ディストリビューションピン９６ｂ、９６ｃを、軸Ａ１（図４参照）を中心に回動させ、Ｓ２／Ｓ１の値が所定の範囲になるように調節したが、本発明はこれに加えて、Ｗ２／Ｗ１の値を、０．０５以上０．７以下となるように、調節してもよい。なお、Ｗ２／Ｗ１の値は０．２以上０．６以下であることが好ましい。Ｗ２／Ｗ１の値が、０．０５未満の場合は、厚みムラ故障が発生するため好ましくない。一方、Ｗ２／Ｗ１の値が０．７を超える場合は、裏面層用ドープ３９ｂ、表面層用ドープ３９ｃにかかる圧力が小さいため、各ドープ３９ａ〜３９ｃが層を成す積層ドープ６１をつくることができない。
【００６４】
ここで、図７のように、Ｗ１とは、屈曲する副流路９４ｃの内壁面のうち、上側の屈曲部１１０と、屈曲部１１０と対向する内壁面１１１との距離であり、Ｗ２とは、屈曲する副流路９４ｂの内壁面のうち、主流路９３の内壁面と接続する上側の接続部１１５と、接続部１１５と対向する内壁面１１１との距離である。
【００６５】
なお、合流部９５における中間層用ドープ３９ａの速度をＶ１とし、合流部９５における裏面層用ドープ３９ｂまたは表面層用ドープ３９ｃの速度をＶ２とすると、｜Ｖ１−Ｖ２｜の値を、０．１ｍ／秒以上０．５ｍ／秒以下とすることが好ましく、０．１ｍ／秒以上０．３ｍ／秒以下とすることがより好ましい。
【００６６】
上記実施形態では、フィードブロック５１を流延ダイ５２の上流側に設けたが、本発明はこれに限られず、フィードブロック５１と流延ダイ５２とが一体となったものを流延ダイとして用いてもよい。
【００６７】
複数層のフイルムを製造するために複数のドープを流延する方法としては、前述の同時積層共流延でも良いし、逐次流延でも良いし、双方を組み合わせても良い。同時積層共流延を行う際には、本実施形態のように流延ダイ５２にフィードブロック５１を取り付けても良いし、マルチマニホールド型流延ダイ（図示しない）を用いても良い。複層構造のフイルムは、共流延により多層からなるフイルムは、空気面側の層（エアー面層）の厚さ及び／又は支持体側の層の厚さがそれぞれ全体のフイルム厚さ中で０．５％〜３０％であることが好ましい。さらに、同時積層共流延を行う場合に、ダイスリットから支持体にドープを流延する際に、高粘度ドープを低粘度ドープで包み込まれることが好ましい。また、同時積層共流延を行う場合に、ダイスリットから支持体にドープを流延する際に内部のドープは、そのドープよりもアルコールの組成比が大きなドープで包み込まれることが好ましい。なお、本発明は、１つの種類のドープを流延する流延工程や溶液製膜方法に用いることができる。
【００６８】
なお、本実施形態では、ポリマーフイルムとしてフイルム２２を用いて説明を行ったが、本発明は各種ポリマーフイルムに適用可能である。
【００６９】
上記実施形態では、支持体として、流延ドラム５４を用いたが、本発明はこれに限られず、ローラに掛け渡され、ローラの回転により、エンドレスに走行する流延バンドを用いてもよい。
【００７０】
上記実施形態では、冷却により流延膜５３に自己支持性を発現させたが、本発明はこれに限られず、流延膜５３に含まれる溶媒の乾燥により流延膜５３に自己支持性を発現させてもよい。
【００７１】
（ポリマー）
以下、本発明においてドープ２４を調製する際に使用する原料について説明する。
【００７２】
本実施形態では、ポリマーとしてセルロースアシレートを用いており、セルロースアシレートとしては、セルローストリアセテート（ＴＡＣ）が特に好ましい。そして、セルロースアシレートの中でも、セルロースの水酸基へのアシル基の置換度が下記式(Ｉ)〜(ＩＩＩ)の全てを満足するものがより好ましい。なお、以下の式(Ｉ)〜(ＩＩＩ)において、ＡおよびＢは、セルロースの水酸基中の水素原子に対するアシル基の置換度を表わし、Ａはアセチル基の置換度、Ｂは炭素原子数が３〜２２のアシル基の置換度である。なお、ＴＡＣの９０重量％以上が０．１〜４ｍｍの粒子であることが好ましい。ただし、本発明に用いることができるポリマーは、セルロースアシレートに限定されるものではない。
（Ｉ）        ２．５≦Ａ＋Ｂ≦３．０
（ＩＩ）      ０≦Ａ≦３．０
（ＩＩＩ）    ０≦Ｂ≦２．９
【００７３】
セルロースを構成するβ−１，４結合しているグルコース単位は、２位，３位および６位に遊離の水酸基を有している。セルロースアシレートは、これらの水酸基の一部または全部を炭素数２以上のアシル基によりエステル化した重合体（ポリマー）である。アシル置換度は、２位，３位および６位それぞれについて、セルロースの水酸基がエステル化している割合（１００％のエステル化の場合を置換度１とする）を意味する。
【００７４】
全アシル化置換度、すなわち、ＤＳ２＋ＤＳ３＋ＤＳ６の値は、２．００〜３．００が好ましく、より好ましくは２．２２〜２．９０であり、特に好ましくは２．４０〜２．８８である。また、ＤＳ６／（ＤＳ２＋ＤＳ３＋ＤＳ６）の値は、０．２８以上が好ましく、より好ましくは０．３０以上であり、特に好ましくは０．３１〜０．３４である。ここで、ＤＳ２は、グルコース単位における２位の水酸基の水素がアシル基によって置換されている割合（以下、２位のアシル置換度と称する）であり、ＤＳ３は、グルコース単位における３位の水酸基の水素がアシル基によって置換されている割合（以下、３位のアシル置換度と称する）であり、ＤＳ６は、グルコース単位において、６位の水酸基の水素がアシル基によって置換されている割合（以下、６位のアシル置換度と称する）である。
【００７５】
本発明のセルロースアシレートに用いられるアシル基は１種類だけでもよいし、あるいは２種類以上のアシル基が使用されていてもよい。２種類以上のアシル基を用いるときには、その１つがアセチル基であることが好ましい。２位，３位および６位の水酸基がアセチル基により置換されている度合いの総和をＤＳＡとし、２位，３位および６位の水酸基がアセチル基以外のアシル基によって置換されている度合いの総和をＤＳＢとすると、ＤＳＡ＋ＤＳＢの値は、２．２２〜２．９０であることが好ましく、特に好ましくは２．４０〜２．８８である。
【００７６】
また、ＤＳＢは０．３０以上であることが好ましく、特に好ましくは０．７以上である。さらにＤＳＢは、その２０％以上が６位水酸基の置換基であることが好ましく、より好ましくは２５％以上であり、３０％以上がさらに好ましく、特には３３％以上であることが好ましい。さらに、セルロースアシレートの６位におけるＤＳＡ＋ＤＳＢの値が０．７５以上であり、さらに好ましくは、０．８０以上であり、特には０．８５以上であるセルロースアシレートも好ましく、これらのセルロースアシレートを用いることで、より溶解性に優れた溶液（ドープ）を作製することができる。特に、非塩素系有機溶媒を使用すると、優れた溶解性を示し、低粘度で濾過性に優れるドープを作製することができる。
【００７７】
セルロースアシレートの原料であるセルロースは、リンター，パルプのどちらから得られたものでもよい。
【００７８】
本発明におけるセルロースアシレートの炭素数２以上のアシル基としては、脂肪族基でもアリール基でもよく、特に限定はされない。例えば、セルロースのアルキルカルボニルエステル、アルケニルカルボニルエステル、芳香族カルボニルエステル、芳香族アルキルカルボニルエステルなどが挙げられ、それぞれ、さらに置換された基を有していてもよい。これらの好ましい例としては、プロピオニル基、ブタノイル基、ペンタノイル基、ヘキサノイル基、オクタノイル基、デカノイル基、ドデカノイル基、トリデカノイル基、テトラデカノイル基、ヘキサデカノイル基、オクタデカノイル基、ｉｓｏ−ブタノイル基、ｔ−ブタノイル基、シクロヘキサンカルボニル基、オレオイル基、ベンゾイル基、ナフチルカルボニル基、シンナモイル基などが挙げられる。これらの中でも、プロピオニル基、ブタノイル基、ドデカノイル基、オクタデカノイル基、ｔ−ブタノイル基、オレオイル基、ベンゾイル基、ナフチルカルボニル基、シンナモイル基などがより好ましく、特に好ましくは、プロピオニル基、ブタノイル基である。
【００７９】
（溶媒）
ドープを調製する溶媒としては、芳香族炭化水素（例えば、ベンゼン，トルエンなど）、ハロゲン化炭化水素（例えば、ジクロロメタン，クロロベンゼンなど）、アルコール（例えば、メタノール，エタノール，ｎ−プロパノール，ｎ−ブタノール，ジエチレングリコールなど）、ケトン（例えば、アセトン，メチルエチルケトンなど）、エステル（例えば、酢酸メチル，酢酸エチル，酢酸プロピルなど）およびエーテル（例えば、テトラヒドロフラン，メチルセロソルブなど）などが挙げられる。なお、本発明においてドープとは、ポリマーを溶媒に溶解または分散させることで得られるポリマー溶液または分散液を意味している。
【００８０】
上記のハロゲン化炭化水素の中でも、炭素原子数１〜７のハロゲン化炭化水素が好ましく用いられ、ジクロロメタンが最も好ましく用いられる。ＴＡＣの溶解性、流延膜の支持体からの剥ぎ取り性、フイルムの機械的強度および光学特性などの物性の観点から、ジクロロメタンの他に炭素原子数１〜５のアルコールを１種ないし数種類混合することが好ましい。アルコールの含有量は、溶媒全体に対して２〜２５重量％が好ましく、より好ましくは、５〜２０重量％である。アルコールとしては、メタノール，エタノール，ｎ−プロパノール，イソプロパノール，ｎ−ブタノールなどが挙げられるが、メタノール，エタノール，ｎ−ブタノール、あるいはこれらの混合物が好ましく用いられる。
【００８１】
最近、環境に対する影響を最小限に抑えることを目的に、ジクロロメタンを使用しない溶媒組成も検討されている。この場合には、炭素原子数が４〜１２のエーテル、炭素原子数が３〜１２のケトン、炭素原子数が３〜１２のエステル、炭素数１〜１２のアルコールが好ましく、これらを適宜混合して用いる場合もある。例えば、酢酸メチル，アセトン，エタノール，ｎ−ブタノールの混合溶媒が挙げられる。これらのエーテル、ケトン，エステルおよびアルコールは、環状構造を有するものであってもよい。また、エーテル、ケトン，エステルおよびアルコールの官能基（すなわち、−Ｏ−，−ＣＯ−，−ＣＯＯ−および−ＯＨ）のいずれかを２つ以上有する化合物も溶媒として用いることができる。
【００８２】
セルロースアシレートの詳細については、特開２００５−１０４１４８号の［０１４０］段落から［０１９５］段落に記載されており、これらの記載も本発明に適用することができる。また、溶媒および可塑剤，劣化防止剤，紫外線吸収剤（ＵＶ剤），光学異方性コントロール剤，レターデーション制御剤，染料，マット剤，剥離剤，剥離促進剤などの添加剤についても、同じく特開２００５−１０４１４８号の［０１９６］段落から［０５１６］段落に詳細に記載されており、これらの記載も本発明に適用することができる。
【実施例１】
【００８３】
次に、本発明の実施例を説明する。なお、以下の各実施例において、実施例１〜４は本発明の実施様態の例であり、比較例１は、実施例１〜４に対する比較実験である。また、各実施例の説明は実施例１で詳細に行い、実施例２〜４及び比較例１については、実施例１と同じ条件の箇所の説明は省略する。
【００８４】
次に、本発明の実施例１について説明する。フイルム製造に使用したポリマー溶液（ドープ）の調製に際しての配合を下記に示す。
【００８５】
［ドープの調製］
ドープ２４の調製に用いた化合物の処方を下記に示す。
セルローストリアセテート（置換度２．８）                        ８９．３重量％
可塑剤Ａ（トリフェニルフォスフェート）                            ７．１重量％
可塑剤Ｂ（ビフェニルジフェニルフォスフェート）                    ３．６重量％
の組成比からなる固形分（溶質）を
ジクロロメタン                                                      ８０重量％
メタノール                                                      １３．５重量％
ｎ−ブタノール                                                    ６．５重量％
からなる混合溶媒Ａに適宜添加し、攪拌溶解してドープ２４を調製した。なお、ドープ２４のＴＡＣ濃度は略２３重量％になるように調整した。ドープ２４を濾紙（東洋濾紙（株）製，＃６３ＬＢ）にて濾過後さらに焼結金属フィルタ（日本精線（株）製０６Ｎ，公称孔径１０μｍ）で濾過し、さらにメッシュフイルタで濾過した後にストックタンク２０に入れた。
【００８６】
［セルローストリアセテート］
なお、ここで使用したセルローストリアセテートは、残存酢酸量が０．１重量％以下であり、Ｃａ含有率が５８ｐｐｍ、Ｍｇ含有率が４２ｐｐｍ、Ｆｅ含有率が０．５ｐｐｍであり、遊離酢酸４０ｐｐｍ、さらに硫酸イオンを１５ｐｐｍ含むものであった。また６位水酸基の水素に対するアセチル基の置換度は０．９１であった。また、全アセチル基中の３２．５％が６位の水酸基の水素が置換されたアセチル基であった。また、このＴＡＣをアセトンで抽出したアセトン抽出分は８重量％であり、その重量平均分子量／数平均分子量比は２．５であった。また、得られたＴＡＣのイエローインデックスは１．７であり、ヘイズは０．０８、透明度は９３．５％であった。このＴＡＣは、綿から採取したセルロースを原料として合成されたものである。以下の説明において、これを綿原料ＴＡＣと称する。
【００８７】
ＵＶ剤ａ（２（２’−ヒドロキシ−３’，５’−ジ−ｔｅｒｔ−ブチルフェニル）ベンゾトリアゾール），ＵＶ剤ｂ（２（２’−ヒドロキシ−３’，５’−ジ−ｔｅｒｔ−アミルフェニル）５−クロルベンゾトリアゾール）とレターデーション制御剤（N,N’−di−M−トリル−N’’−p−メトキシフェニル−１、３、５−トリアジン−２、４、６−トリアミン）と混合溶媒Ａとドープ２４とを混合させた中間層用添加液３４ａをストックタンク３３ａに入れた。中間層用添加液３４ａをポンプ３５ａにより中間層用ドープ流路３０ａ中のドープ２４に送液した。そして、静止型混合器３８ａを介して混合させて、中間層用ドープ３９ａとした。
【００８８】
マット剤である二酸化ケイ素（粒径１５ｎｍ  モース硬度  約７）を０．０５重量部と剥離促進剤であるクエン酸エステル混合物（クエン酸，クエン酸モノエチルエステル，クエン酸ジエチルエステル，クエン酸トリエチルエステル）を０．００６重量部とドープ２４と混合溶媒Ａとを溶解または分散させて裏面層用添加液３４ｂとした。裏面層用添加液３４ｂをストックタンク３３ｂに入れ、ポンプ３５ｂを用いて所望の流量で裏面層用ドープ流路３０ｂ中に流れているドープ２４に送液した。そして、静止型混合器３８ｂで混合させて、裏面層用ドープ３９ｂを作製した。添加量は、全固形分濃度が２０．５重量％、フイルム形態でマット剤濃度が０．０５重量％、フイルム形態で剥離促進剤濃度が０．０３重量％となるように行った。
【００８９】
二酸化ケイ素０．０５重量部を混合溶媒Ａに分散させて表面層用添加液３４ｃを調製しストックタンク３３ｃに入れた。表面層用添加液３４ｃをポンプ３５ｃにより表面層用ドープ流路３９ｃ中のドープ２４に送液した。そして、静止型混合器３８ｃを介して混合させて、表面層用ドープ３９ｃを作製した。添加量は、全固形分濃度が２０．５重量％、フイルム形態でマット剤濃度が０．１重量％となるように行った。
【００９０】
フイルム製造ライン１０を用いてフイルム２２を製造した。ポンプ３１ａ〜３１ｃは、ストックタンク２０内のドープ２４を、流路３０ａ〜３０ｃを介して、各ドープ３９ａ〜３９ｃとして、フィードブロック５１へ送った。フィードブロック５１は、各ドープ３９ａ〜３９ｃから積層ドープ６１をつくり、積層ドープ６１を流延ダイ５２へ送った。積層ドープ６１の温度を略３４℃に調整するために、流延ダイ５２にジャケット（図示しない）を設けてジャケット内に供給する伝熱媒体の温度を調節した。
【００９１】
流延ドラム５４としては、ステンレス製の円柱であり、その周面５４ｂにクロムメッキ及び鏡面加工処理が施されたものを用いた。制御部６０の制御の下、軸５４ａの駆動により、流延ドラム５４を回転させた。周面５４ｂの走行方向Ｚ１における速度ＺＶを、略１００ｍ／分とした。制御部６０の制御の下、温調装置３６は、流延ドラム５４の周面５４ｂの温度ＴＳを、略−１０℃に調節した。流延ドラム５４上での乾燥雰囲気における酸素濃度は５ｖｏｌ％に保持した。なお、この酸素濃度を５ｖｏｌ％に保持するために空気を窒素ガスで置換した。
【００９２】
フィードブロック５１及び流延ダイ５２は、フイルム２２の厚みが８０μｍとなるように、そして、中間層、裏面層、表面層の膜厚がそれぞれ６４μｍ，８μｍ，８μｍとなるように、積層ドープ６１を周面５４ｂ上に流延し、周面５４ｂに流延膜５３を形成した。減圧チャンバ６３は、流延ビードの背面側を減圧し、流延ビードの長さが２０ｍｍ〜５０ｍｍとなるように流延ビードの前面側と背面側との圧力差を調節した。駆動部９８ｂ、９８ｃの制御の下、ディストリビューションピン９６ｂ、９６ｃを、軸Ａ１を中心に回動させ、Ｓ２／Ｓ１の値が０．４とし、Ｗ２／Ｗ１の値を０．６とした。合流部９５における中間層用ドープ３９ａの速度Ｖ１と、合流部９５における裏面層用ドープ３９ｂの速度Ｖ２との差は、０．２ｍ／ｓであり、合流部９５における中間層用ドープ３９ａの速度Ｖ１と、合流部９５における表面層用ドープ３９ｃの速度Ｖ２との差は、０．２ｍ／ｓであった。
【００９３】
冷却により、流延膜５３が自己支持性を有するものとなった後、剥取ローラ５５を用いて、流延ドラム５４から流延膜５３を湿潤フイルム６８として剥ぎ取った。剥取不良を抑制するために流延ドラム５４の速度に対して剥取速度（剥取ローラドロー）は１００．１％〜１１０％の範囲で適切に調整した。
【００９４】
剥取ローラ５５は、湿潤フイルム６８に渡り部６５に案内した。渡り部６５では、温度が略６０℃の乾燥空気を湿潤フイルム６８にあてて、湿潤フイルム６８を乾燥させた。渡り部６５に設けられるローラ６６は、湿潤フイルム６８をピンテンタ１３に案内した。
【００９５】
ピンテンタ１３では、湿潤フイルム６８に乾燥空気をあてて、湿潤フイルム６８を乾燥した。この乾燥により湿潤フイルム６８からフイルム２２を得た。その後、ピンテンタ１３は、フイルム２２をクリップテンタ１４に送った。ピンテンタ１４では、フイルム２２に乾燥空気をあてて、フイルム２２を乾燥しながら、幅方向に延伸処理を施した。
【００９６】
ピンテンタ１３、クリップテンタ１４から送られたフイルム２２の両側縁部を、耳切装置７０ａ、７０ｂにて、切断した。ＮＴ型カッターを用いて、幅が略５０ｍｍの両側縁部をカットし、カットされた側縁部はカッターブロワ（図示しない）によりクラッシャ７１ａ、７１ｂに風送して平均８０ｍｍ2 程度のチップに粉砕した。このチップは、再度ドープ調製用原料としてＴＡＣフレークと共にドープ製造の際の原料として利用した。
【００９７】
耳切装置７０ｂを経たフイルム２２を、乾燥室１５に送った。耳切装置７０ｂから送り出されたフイルム２２の残留溶媒量が乾量基準で略１０重量％であった。乾燥室１５では、フイルム２２に温度が略１４０℃の乾燥空気をあてて、フイルム２２を乾燥した。
【００９８】
そして、フイルム２２を巻取室１７に搬送した。巻取室１７は、室内温度２８℃，湿度７０％に保持した。巻取室１７の内部には、フイルム２２の帯電圧が−１．５ｋＶ〜＋１．５ｋＶとなるようにイオン風除電装置（図示しない）も設置した。最後に、プレスローラ８３で所望のテンションを付与しつつ、フイルム２２を巻取室１７内の巻取機８４で巻き取った。
【実施例２】
【００９９】
駆動部９８ｂ、９８ｃの制御の下、ディストリビューションピン９６ｂ、９６ｃを、軸Ａ１を中心に回動させ、Ｓ２／Ｓ１の値が０．２とし、Ｗ２／Ｗ１の値を０．３としたこと以外は実施例１と同様にして、フイルム２２を製造した。
【実施例３】
【０１００】
駆動部９８ｂ、９８ｃの制御の下、ディストリビューションピン９６ｂ、９６ｃを、軸Ａ１を中心に回動させ、Ｓ２／Ｓ１の値が０．０６とし、Ｗ２／Ｗ１の値を０．０８としたこと以外は実施例１と同様にして、フイルム２２を製造した。
【実施例４】
【０１０１】
駆動部９８ｂ、９８ｃの制御の下、ディストリビューションピン９６ｂ、９６ｃを、軸Ａ１を中心に回動させ、Ｓ２／Ｓ１の値が０．０４とし、Ｗ２／Ｗ１の値を０．０５としたこと以外は実施例１と同様にして、フイルム２２を製造した。
【０１０２】
（比較例１）  
駆動部９８ｂ、９８ｃの制御の下、ディストリビューションピン９６ｂ、９６ｃを、軸Ａ１を中心に回動させ、Ｓ２／Ｓ１の値が０．０２とし、Ｗ２／Ｗ１の値を０．０３としたこと以外は実施例１と同様にして、フイルムを製造した。
【０１０３】
〔評価〕
各実施例及び比較例における製造条件及び評価結果を、表１に纏めて示す。なお、表１中の評価結果は、厚みムラの評価結果であり、評価方法は次のとおりである。
【０１０４】
【表１】
2009073146.tif 000003
【０１０５】
（厚みムラの評価）
各実施例にて得られたフイルムについて、厚みムラ測定を行った。この厚みムラ測定の手順は、次のとおりである。第１に、各実施例で製造されたフイルムから、略６ｃｍ四方のサンプルフイルムを切り出した。第２に、サンプルフイルムの屈折率差を厚み差に換算できる装置を用いてサンプルフイルムの屈折率差を測定した。この装置として、ＦＸ−０３  ＦＲＩＮＧＥＡＮＡＬＹＺＥＲ（ＦＵＪＩＮＯＮ（株）社製）を用いた。第３に、サンプルフイルムの全域にわたりこの屈折率差を測定し、この平均値を各実施例における厚みムラとした。このようにして得られた厚みムラについて、以下基準で評価した。なお、フイルムの厚みは、マイクロメータを用いてフイルムの６箇所の厚みを計測し、この平均値をフイルムの厚みとした。
◎：厚みムラがフイルムの厚みに対して１．５％未満である。
○：厚みムラがフイルムの厚みに対して１．５％以上１．８％以下である。
×：厚みムラがフイルムの厚みに対して１．８％より大きい。
【０１０６】
上記実施例より、本発明により、各ドープ３９ａ〜３９ｃの流速の微調節不要で、厚みムラ故障の発生を抑えつつ、フイルムを効率よく製造することができたことがわかった。したがって、本発明によれば、製造条件が変更されても、厚みが略均一のフイルムを効率よく製造することができることがわかった。
【図面の簡単な説明】
【０１０７】
【図１】フイルム製造ラインの概要を示す説明図である。
【図２】フィードブロック及び流延ダイの概要を示す断面図である。
【図３】フィードブロックの断面図である。
【図４】ディストリビューションピンの概要を示す斜視図である。
【図５】Ｖ−Ｖ線における副流路の断面図である。
【図６】ＶＩ−ＶＩ線における副流路の断面図である。
【図７】副流路周辺の断面図である。
【符号の説明】
【０１０８】
１０    フイルム製造ライン
１２    流延室
１３    ピンテンタ
１４    クリップテンタ
１５    乾燥室
１６    冷却室
１７    巻取室
２０    ストックタンク
２２    フイルム
２４    ドープ
５１    フィードブロック
５２    流延ダイ
５３    流延膜
５４    流延ドラム
５４ａ  軸
５４ｂ  周面
５５    剥取ローラ
６１    積層ドープ
９１ａ〜９１ｃ  第１〜第３流入口
９３    主流路
９４ｂ、９４ｃ  副流路
９５    合流部
９６ｂ、９６ｃ  ディストリビューションピン
９８ｂ、９８ｃ  駆動部
【図１】
2009073146.tif 000004
【図２】
2009073146.tif 000005
【図３】
2009073146.tif 000006
【図４】
2009073146.tif 000007
【図５】
2009073146.tif 000008
【図６】
2009073146.tif 000009
【図７】
2009073146.tif 000010